(57)【要約】  本発明は、モダールとポリエステルの繊維ブレンドを含む第１の糸と、スパンデックスを含む第２の糸と、ポリエステルを含む第３の糸と、を含むか、又はこれらからなる布地を提供する。繊維ブレンドにおけるポリエステルは、毛細管現象を促進する第１の糸の長さに沿った複数の空間を作り出すＸ字型、Ｍ字型、Ｉ字型、ハニカム型、Ｙ字型、Ｕ字型又はＯ字型などの断面を有し得る。繊維ブレンドにおけるモダールは、実質的に長方形である断面を有し得る。【選択図】図８
2022501524.tif 000002
【特許請求の範囲】
【請求項１】
モダールとポリエステルの繊維ブレンドを含む第１の糸と、
スパンデックスを含む第２の糸と、
ポリエステルを含む第３の糸と、
を含むか、又はこれらからなる布地。
【請求項２】
前記第１の糸は、モダールとポリエステルの繊維ブレンドからなる、請求項１に記載の布地。
【請求項３】
前記第１の糸は、紡績糸である、請求項１又は２に記載の布地。
【請求項４】
前記紡績糸は、４０〜７０のシングルカウントの紡績糸である、請求項３に記載の布地。
【請求項５】
前記紡績糸は、５０又は６０のシングルカウントの紡績糸である、請求項４に記載の布地。
【請求項６】
前記ポリエステルは、前記繊維ブレンドに約７０重量％〜約９５重量％の量で存在し、前記モダールは、前記繊維ブレンドに約１重量％〜約３０重量％の量で存在する、請求項１〜５のいずれか一項に記載の布地。
【請求項７】
前記ポリエステルは、前記繊維ブレンドに約６５重量％〜約９５重量％の量で存在し、前記モダールは、前記繊維ブレンドに約５重量％〜約３５重量％の量で存在する、請求項１〜５のいずれか一項に記載の布地。
【請求項８】
前記ポリエステルは、前記繊維ブレンドに約８０重量％〜約９０重量％の量で存在し、前記モダールは、前記繊維ブレンドに約１０重量％〜約２０重量％の量で存在する、請求項１〜５のいずれか一項に記載の布地。
【請求項９】
前記ポリエステルは、前記繊維ブレンドに約８４重量％の量で存在し、前記モダールは、前記繊維ブレンドに約１６重量％の量で存在する、請求項８に記載の布地。
【請求項１０】
前記繊維ブレンドにおける前記ポリエステルは、毛細管現象を促進する前記第１の糸の長さに沿った複数の空間を作り出す断面を有する、請求項１〜９のいずれか一項に記載の布地。
【請求項１１】
前記繊維ブレンドにおける前記ポリエステルは、Ｘ字型、Ｍ字型、Ｉ字型、ハニカム型、Ｙ字型、Ｕ字型又はＯ字型である断面を有し、これにより、毛細管現象を促進する前記第１の糸の長さに沿った複数の空間を作り出す、請求項１〜１０のいずれか一項に記載の布地。
【請求項１２】
前記繊維ブレンドにおける前記ポリエステルは、Ｘ字型である断面を有し、これにより、毛細管現象を促進する前記第１の糸の長さに沿った複数の空間を作り出す、請求項１１に記載の布地。
【請求項１３】
前記繊維ブレンドにおける前記モダールは、実質的に長方形の断面を有する、請求項１〜１２のいずれか一項に記載の布地。
【請求項１４】
前記繊維ブレンドにおける前記ポリエステルと前記モダールは、ステープルの長さである、請求項１〜１３のいずれか一項に記載の布地。
【請求項１５】
前記第１の糸は、前記布地の約４５重量％〜約７５重量％を含む、請求項１〜１４のいずれか一項に記載の布地。
【請求項１６】
第１の糸は、前記布地の約６０重量％〜約６１重量％を含む、請求項１５に記載の布地。
【請求項１７】
前記第２の糸は、フィラメント糸である、請求項１〜１６のいずれか一項に記載の布地。
【請求項１８】
前記第２の糸は、１００％のスパンデックスを含むか、又はこれからなる、請求項１〜１７のいずれか一項に記載の布地。
【請求項１９】
前記第２の糸の前記スパンデックスは、約２０デニール〜約７０デニールである、請求項１〜１８のいずれか一項に記載の布地。
【請求項２０】
前記第２の糸の前記スパンデックスは、約２０デニール〜約３０デニールである、請求項１９に記載の布地。
【請求項２１】
前記第２の糸の前記スパンデックスは、約２０デニール又は約３０デニールである、請求項２０に記載の布地。
【請求項２２】
前記第２の糸は、前記布地の約４重量％〜約１２重量％を含む、請求項１〜２１のいずれか一項に記載の布地。
【請求項２３】
前記第２の糸は、前記布地の約５重量％を含む、請求項２２に記載の布地。  
【請求項２４】
前記第３の糸は、フィラメント糸である、請求項１〜２３のいずれか一項に記載の布地。
【請求項２５】
前記第３の糸は、１００％のポリエステルを含むか、又はこれからなる、請求項１〜２４のいずれか一項に記載の布地。
【請求項２６】
前記第３の糸の前記ポリエステルは、約２０デニール〜約８０デニールである、請求項１〜２５のいずれか一項に記載の布地。
【請求項２７】
前記第３の糸の前記ポリエステルは、５０デニールである、請求項２６に記載の布地。
【請求項２８】
前記第３の糸は、前記布地の約２０重量％〜約５０重量％を含む、請求項１〜２７のいずれか一項に記載の布地。
【請求項２９】
前記第３の糸は、前記布地の約３４重量％〜３５重量％を含む、請求項１〜２８のいずれか一項に記載の布地。
【請求項３０】
前記第２の糸は、前記第１の糸と前記第３の糸の間に編み合わされている、請求項１〜２９のいずれか一項に記載の布地。
【請求項３１】
前記第１、第２及び第３の糸は、層として存在する、請求項３０に記載の布地。
【請求項３２】
前記第１の糸は、下層を形成し、前記第２の糸は、中間層を形成し、前記第３の糸は、上層を形成する、請求項３１に記載の布地。
【請求項３３】
前記布地は、３つの層からなる、請求項３１又は請求項３２に記載の布地。
【請求項３４】
前記布地は、シングルジャージ、ピケ、ポインテル、ダブルニット、ジャカード、又はテリーからなる群から選択される、請求項１〜３３のいずれか一項に記載の布地。
【請求項３５】
約１６重量％のモダールと約８４重量％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地であって、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項３６】
前記繊維ブレンドにおける前記ポリエステルは、Ｘ字型の断面を有し、これにより、毛細管現象を促進する前記下糸の長さに沿った複数の空間を作り出す、請求項３５に記載の布地。
【請求項３７】
前記上糸は、前記布地の約３５重量％を含み、前記中間糸は、前記布地の約５重量％を含み、前記下糸は、前記布地の約６０重量％を含む、請求項３５又は請求項３６に記載の布地。
【請求項３８】
単一のジャージである、請求項３５〜３７のいずれか一項に記載の布地。
【請求項３９】
約１６重量％のモダールと約８４重量％のポリエステルの繊維ブレンドを含むか、又はこれからなる６０のシングルカウントの紡績糸である下糸と、
３０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地であって、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項４０】
前記繊維ブレンドにおける前記ポリエステルは、Ｘ字型の断面を有し、これにより、毛細管現象を促進する前記下糸の長さに沿った複数の空間を作り出す、請求項３９に記載の布地。
【請求項４１】
前記上糸は、前記布地の約３５重量％を含み、前記中間糸は、前記布地の約５重量％を含み、前記下糸は、前記布地の約６０重量％を含む、請求項３９又は請求項４０に記載の布地。
【請求項４２】
ピケである、請求項３９〜４１のいずれか一項に記載の布地。
【請求項４３】
約１６％のモダールと約８４％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地であって、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項４４】
前記繊維ブレンドにおける前記ポリエステルは、Ｘ字型の断面を有し、これにより、毛細管現象を促進する前記下糸の長さに沿った複数の空間を作り出す、請求項４３に記載の布地。
【請求項４５】
前記上糸は、前記布地の約３４．５重量％を含み、前記中間糸は、前記布地の約５重量％を含み、前記下糸は、前記布地の約６０．５重量％を含む、請求項４３又は請求項４４に記載の布地。
【請求項４６】
ポインテルである、請求項４３〜４５のいずれか一項に記載の布地。
【請求項４７】
約９重量％のモダールと約９１重量％のポリエステルの繊維ブレンドを含むか、又はこれからなる５０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地であって、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項４８】
前記繊維ブレンドにおける前記ポリエステルは、Ｏ字型の断面を有し、これにより、毛細管現象を促進する前記下糸の長さに沿った複数の空間を作り出す、請求項４７に記載の布地。
【請求項４９】
前記上糸は、前記布地の約３０重量％を含み、前記中間糸は、前記布地の約５重量％を含み、前記下糸は、前記布地の約６５重量％を含む、請求項４７又は請求項４８に記載の布地。
【請求項５０】
ジャージである、請求項４７〜４９のいずれか一項に記載の布地。
【請求項５１】
請求項１〜５０のいずれか一項に記載の布地から作製される場合の衣類又は家庭用繊維製品の物品。
【請求項５２】
前記衣類は、シャツ、ランニングシャツ、ジャージ、パジャマ、マイヨ、フリース、ショートパンツ、パンツ、フード、ランニングハット、スカルキャップ、ヘルメットライナー、マスク、ヘッドバンド、又は靴下である、請求項５１に記載の衣類又は家庭用繊維製品の物品。
【請求項５３】
前記家庭用繊維製品は、タオル、寝具、クッション、ソファ、又は家具である、請求項５１に記載の衣類又は家庭用繊維製品の物品。
【発明の詳細な説明】
【技術分野】
【０００１】
[0001]  本発明は、一般的に、改良された水分輸送特性を有する布地、並びに衣類及び家庭用繊維製品の品目におけるその使用に関する。
【背景技術】
【０００２】
[0002]  本明細書全体に渡る従来技術のいかなる議論も、このような従来技術が、広く知られているか、又はその分野における技術常識の一部を形成していることを認めるものと決して見なされるべきではない。
【０００３】
[0003]  速乾性の衣類は、衣類の着用者が大量の汗を発する、スポーツ、レクリエーション、及び外で働く職業などの分野でますます人気が高まっている。速乾性の衣類に使用される布地は、蒸発が起こる布地の外面に皮膚から汗を発散させることによって機能する。
【０００４】
[0004]  本発明者は、汗を迅速に吸収し、汗を衣類の外面に効率的に輸送することができる、速乾性の衣類用途での使用に適した改良された布地を開発した。
【発明の概要】
【課題を解決するための手段】
【０００５】
[0005]  第１の態様では、本発明は、
モダールとポリエステルの繊維ブレンドを含む第１の糸と、
スパンデックスを含む第２の糸と、
ポリエステルを含む第３の糸と、
を含むか、又はこれらからなる布地を提供する。
【０００６】
[0006]  第１の糸は、モダール及びポリエステルの繊維ブレンドからなり得る。
【０００７】
[0007]  第１の糸は、紡績糸であり得る。
【０００８】
[0008]  紡績糸は、４０〜７０のシングルカウントの紡績糸であり得る。
【０００９】
[0009]  紡績糸は、５５〜６５のシングルカウントの紡績糸であり得る。
【００１０】
[0010]  紡績糸は、５０又は６０のシングルカウントの紡績糸であり得る。
【００１１】
[0011]  ポリエステルは、繊維ブレンドに約６５重量％〜約９５重量％の量で存在し得、モダールは、繊維ブレンドに約５重量％〜約３５重量％の量で存在し得る。
【００１２】
[0012]  ポリエステルは、繊維ブレンドに約７５重量％〜約９５重量％の量で存在し得、モダールは、繊維ブレンドに約５重量％〜約２５重量％の量で存在し得る。
【００１３】
[0013]  ポリエステルは、繊維ブレンドに約８５重量％〜約９５重量％の量で存在し得、モダールは、繊維ブレンドに約５重量％〜約１５重量％の量で存在し得る。
【００１４】
[0014]  ポリエステルは、繊維ブレンドに約８０重量％〜約９０重量％の量で存在し得、モダールは、繊維ブレンドに約１０重量％〜約２０重量％の量で存在し得る。
【００１５】
[0015]  ポリエステルは、繊維ブレンドに約８４重量％の量で存在し得、モダールは、繊維ブレンドに約１６重量％の量で存在し得る。
【００１６】
[0016]  繊維ブレンドにおけるポリエステルは、毛細管現象を促進する第１の糸の長さに沿った複数の空間を作り出す断面を有し得る。
【００１７】
[0017]  繊維ブレンドにおけるポリエステルは、Ｘ字型、Ｍ字型、Ｉ字型、ハニカム型、Ｙ字型、Ｕ字型又はＯ字型である断面を有し得、これにより、毛細管現象を促進する第１の糸の長さに沿った複数の空間を作り出す。
【００１８】
[0018]  繊維ブレンドにおけるポリエステルは、Ｘ字型である断面を有し得、これにより、毛細管現象を促進する第１の糸の長さに沿った複数の空間を作り出す。
【００１９】
[0019]  繊維ブレンドにおけるモダールは、実質的に長方形の断面を有し得る。
【００２０】
[0020]  繊維ブレンドにおけるポリエステルとモダールは、ステープル(staple)の長さであり得る。
【００２１】
[0021]  第１の糸は、布地の約４５重量％〜約７５重量％を含み得る。
【００２２】
[0022]  第１の糸は、布地の約５５重量％〜約６５重量％を含み得る。
【００２３】
[0023]  第１の糸は、布地の約６０重量％〜６１重量％を含み得る。
【００２４】
[0024]  第２の糸は、フィラメント糸であり得る。
【００２５】
[0025]  第２の糸は、１００％のスパンデックスを含み得るか、又はこれからなり得る。
【００２６】
[0026]  第２の糸のスパンデックスは、約２０デニール〜約７０デニールであり得る。
【００２７】
[0027]  第２の糸のスパンデックスは、約１５デニール〜約３５デニールであり得る。
【００２８】
[0028]  第２の糸のスパンデックスは、約２０デニール〜約３０デニールであり得る。
【００２９】
[0029]  第２の糸のスパンデックスは、約２０デニール又は約３０デニールであり得る。
【００３０】
[0030]  第２の糸は、布地の約４重量％〜約１２重量％、又は約２．５重量％〜約１０重量％を含み得る。
【００３１】
[0031]  第２の糸は、布地の約５重量％を含み得る。
【００３２】
[0032]  第３の糸は、フィラメント糸であり得る。
【００３３】
[0033]  第３の糸は、１００％のポリエステルを含み得るか、又はこれからなり得る。
【００３４】
[0034]  第３の糸のポリエステルは、約２０デニール〜約８０デニールであり得る。
【００３５】
[0035]  第３の糸のポリエステルは、約４５デニール〜約５５デニールであり得る。
【００３６】
[0036]  第３の糸のポリエステルは、５０デニールであり得る。
【００３７】
[0037]  第３の糸は、布地の約２０重量％〜約５０重量％を含み得る。
【００３８】
[0038]  第３の糸は、布地の約３０重量％〜約４０重量％を含み得る。
【００３９】
[0039]  第３の糸は、布地の約３４重量％〜３５重量％を含み得る。
【００４０】
[0040]  第２の糸は、第１の糸と第３の糸の間に編み合わされることができる。
【００４１】
[0041]  第１、第２及び第３の糸は、層として存在し得る。
【００４２】
[0042]  第１の糸は、下層を形成し得、第２の糸は、中間層を形成し得、第３の糸は、上層を形成し得る。
【００４３】
[0043]  布地は、３つの層からなり得る。
【００４４】
[0044]  布地は、シングルジャージ、ピケ、ポインテル、ダブルニット、ジャカード、又はテリーであり得る。
【００４５】
[0045]  第１の態様の実施形態では、本発明は、
約１６重量％のモダールと約８４重量％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地を提供し、この場合、繊維ブレンドにおけるポリエステルは、Ｘ字型、Ｍ字型、Ｉ字型、ハニカム型、Ｙ字型、Ｕ字型又はＯ字型である断面を有し、これにより、毛細管現象を促進する下糸の長さに沿った複数の空間を作り出す。
【００４６】
[0046]  この実施形態では、上糸は、布地の約３５重量％を含み得、中間糸は、布地の約５重量％を含み得、下糸は、布地の約６０重量％を含み得る。
【００４７】
[0047]  この実施形態では、布地は、単一のジャージであり得る。
【００４８】
[0048]  第１の態様の別の実施形態では、本発明は、
約１６重量％のモダールと約８４重量％のポリエステルの繊維ブレンドを含むか、又はこれからなる６０のシングルカウントの紡績糸である下糸と、
３０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地を提供し、この場合、繊維ブレンドにおけるポリエステルは、Ｘ字型、Ｍ字型、Ｉ字型、ハニカム型、Ｙ字型、Ｕ字型又はＯ字型の断面を有し、これにより、毛細管現象を促進する下糸の長さに沿った複数の空間を作り出す。
【００４９】
[0049]  この実施形態では、上糸は、布地の約３５重量％を含み得、中間糸は、布地の約５重量％を含み得、下糸は、布地の約６０重量％を含み得る。
【００５０】
[0050]  この実施形態では、布地はピケであり得る。
【００５１】
[0051]  第１の態様の別の実施形態では、本発明は、
約１６％のモダールと約８４％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含むか、又はこれらからなる布地を提供し、この場合、繊維ブレンドにおけるポリエステルは、Ｘ字型、Ｍ字型、Ｉ字型、ハニカム型、Ｙ字型、Ｕ字型又はＯ字型の断面を有し、これにより、毛細管現象を促進する下糸の長さに沿った複数の空間を作り出す。
【００５２】
[0052]  この実施形態では、上糸は、布地の約３４．５重量％を含み得、中間糸は、布地の約５重量％を含み得、下糸は、布地の約６０．５重量％を含み得る。
【００５３】
[0053]  この実施形態では、布地は、ポインテルであり得る。
【００５４】
[0054]  第１の態様の更に別の実施形態では、本発明は、
約９％のモダールと約９１％のポリエステルの繊維ブレンドを含むか、又はこれからなる５０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、を含むか、又はこれらからなる布地を提供し、この場合、繊維ブレンドにおけるポリエステルは、Ｘ字型、Ｍ字型、Ｉ字型、ハニカム型、Ｙ字型、Ｕ字型又はＯ字型の断面を有し、これにより、毛細管現象を促進する下糸の長さに沿った複数の空間を作り出す。
【００５５】
[0055]  この実施形態では、上糸は、布地の約３０．４重量％を含み得、中間糸は、布地の約４．７重量％を含み得、下糸は、布地の約６１．９重量％を含み得る。
【００５６】
[0056]  この実施形態では、布地は、ジャージであり得る。
【００５７】
[0057]  第２の態様では、本発明は、第１の態様の布地から作製される場合の衣類又は家庭用繊維製品の物品を提供する。
【００５８】
[0058]  衣類は、シャツ、ランニングシャツ、ジャージ、パジャマ、マイヨ、フリース、ショートパンツ、パンツ、フード、ランニングハット、スカルキャップ、ヘルメットライナー、マスク、ヘッドバンド、又は靴下であり得る。
【００５９】
[0059]  家庭用繊維製品は、タオル、寝具、クッション、ソファ、又は家具であり得る。
【００６０】
定義
[0060]  本明細書を通して、文脈上別段の必要がない限り、「〜を含む(comprise)」という語、又は「〜を含む(comprises)」又は「〜を含む(comprising)」などの変形形態は、指定された要素、整数又は工程、又は要素の群、複数の整数又は工程を含むことを意味すると理解されるが、任意の他の要素、整数又は工程、又は要素の群、複数の整数又は工程を除外することはない。従って、本明細書の文脈において、「〜を含む(comprising)」という用語は、「主に、〜を含む、しかし必ずしもそれだけではない」を意味する。
【００６１】
[0061]  本明細書の文脈において、「１つの(a)」及び「１つの(an)」という用語は、本明細書では、冠詞の文法的目的の１つ又は複数（即ち、少なくとも１つ）を指すために使用される。例として、「要素」は、１つの要素又は複数の要素を意味する。
【００６２】
[0062]  「約」という用語は、同じ機能又は結果を達成するという文脈において記載された値と同等であると当業者が見なすであろう数の範囲を指すと理解される。
【００６３】
[0063]  本明細書の文脈において、「糸」という用語は、繊維製品材料を作成することができる連続した長さの噛み合わされた繊維を意味すると理解される。
【００６４】
[0064]  本明細書の文脈において、「フィラメント糸」という用語は、各フィラメントが糸の全長に渡って延びるフィラメントの形態の１つ以上の連続繊維からなる糸を意味すると理解される。
【００６５】
[0065]  本明細書の文脈において、「紡績糸」という用語は、連続ストランドを形成するために一緒に撚られる又は紡がれるステープルの長さの繊維を意味すると理解される。
【００６６】
[0066]  本明細書の文脈において、「ステープルの長さ」という用語は、繊維の群の平均の長さを指し、繊維の元のものに依る。綿又は羊毛などの天然繊維は、各ステープルにおける長さの範囲を有するため、ステープルの長さは平均である。特定の長さに切断された合成繊維の場合、ステープルの長さは、全ての繊維で同じである。
【００６７】
[0067]  本明細書の文脈において、「デニール」という用語は、繊維の９０００メートル当たりの質量（グラム単位）として定義される繊維の線形質量密度(linear mass density)の測定単位を指す。
【図面の簡単な説明】
【００６８】
[0068]  以下、本発明の実施形態は、添付の図面のみを参照して例として記載される。
【図１】Ｍ字型の断面を有するポリエステル繊維の倍率１００倍の顕微鏡画像。
【図２】Ｉ字型の断面を有するポリエステル繊維の倍率１００倍の顕微鏡画像。
【図３】ハニカム型の断面を有するポリエステル繊維の倍率１００倍の顕微鏡画像。
【図４】Ｙ字型の断面を有するポリエステル繊維の倍率１００倍の顕微鏡画像。
【図５】Ｕ字型の断面を有するポリエステル繊維の倍率１００倍の顕微鏡画像。
【図６】Ｏ字型の断面を有するポリエステル繊維の倍率１００倍の顕微鏡画像。
【図７】Ｘ字型の断面を有するポリエステル繊維の倍率１００倍の顕微鏡画像。
【図８】ポリエステル繊維のＸ字型断面を示す、本発明の一実施形態による繊維ブレンドの断面。
【図９】第２の糸が第１の糸と第３の糸の間に編み合わされている本発明の一実施形態による編み布地。
【図１０】本発明の一実施形態による３層の３つ編み(tri-knit)ピケ布地。
【図１１】本発明の一実施形態による３層の３つ編みピケ布地の倍率１００倍の顕微鏡画像。
【図１２】本発明の一実施形態による３層の３つ編みシングルジャージ布地。
【図１３】本発明の一実施形態による３層の３つ編みシングルジャージ布地の倍率１００倍の顕微鏡画像。
【図１４】本発明の一実施形態による３層の３つ編みポインテル布地。
【図１５】本発明の一実施形態による３層の３つ編みポインテル布地の倍率１００倍の顕微鏡画像。
【図１６】本発明による３層の３つ編みジャージ布地の一実施形態の概略図。
【図１７】本発明による３層の３つ編みジャージ布地の一実施形態の顕微鏡画像。（Ａ）前面。（Ｂ）前面の端部。（Ｃ）裏面。（Ｄ）裏面の端部。
【発明を実施するための形態】
【００６９】
[0069]  一態様では、本発明は、
モダールとポリエステルの繊維ブレンドを含む第１の糸と、
スパンデックスを含む第２の糸と、
ポリエステルを含む第３の糸と、
を含むか、又はこれらからなる布地を提供する。
【００７０】
[0070]  いくつかの実施形態では、第１の糸は、紡績糸であり得る。紡績糸は、約１０〜約１００のシングルカウント、又は約２０〜約９０のシングルカウント、又は約３０〜約８０のシングルカウント、又は約４０〜約７０のシングルカウント、又は約５０〜約７０のシングルカウント、又は約５５〜約６５のシングルカウント、又は約６０のシングルカウントを有し得る。
【００７１】
[0071]  モダールは、約１％〜約４０％、又は約１％〜約３０％、又は約５％〜約３０％、又は約５％〜約３５％、又は約５％〜約２５％、又は約５％〜約２０％、又は約１０％〜約２０％、又は約７．５％〜約２０％、又は約１４％〜約１８％、又は約１６重量％の量で繊維ブレンドに存在し得る。
【００７２】
[0072]  ポリエステルは、約６０％〜約９９％、又は約７０％〜約９９％、又は約７０％〜約９５％、又は約６５％〜約９５％、又は約７５％〜約９５％、又は約８０％〜約９５％、又は約７０％〜約９０％、又は約７５％〜約９０％、又は約８０％〜約９０％、又は約８２重量％〜約８６重量％、又は約８４重量％の量で繊維ブレンドに存在し得る。繊維ブレンドにおけるポリエステルは、再利用されたポリエステルであり得る。
【００７３】
[0073]  一実施形態では、ポリエステルは、繊維ブレンドに約７０重量％〜約９５重量％の量で存在し得、モダールは、繊維ブレンドに約１重量％〜約３０重量％の量で存在し得る。
【００７４】
[0074]  第１の糸は、布地の約４５重量％〜約７５重量％、又は約５５重量％〜約６５重量％、又は約５９重量％〜約６１重量％、又は約６０重量％を含み得る。
【００７５】
[0075]  いくつかの実施形態では、第２の糸は、フィラメント糸であり、１００％のスパンデックスを含み得るか、又はこれからなり得る。スパンデックスは、布地に弾力性を与える。第２の糸のスパンデックスは、約２０デニール〜約７０デニール、又は約１５デニール〜約４５デニール、又は約１５デニール〜約３５デニール、又は約２０デニール〜約４０デニール、又は約２０デニール〜約３０デニールであり得る。
【００７６】
[0076]  第２の糸は、布地の約４重量％〜約１２重量％、又は約２．５重量％〜約１０重量％、又は約２．５重量％〜約７．５重量％、又は約５重量％を含み得る。
【００７７】
[0077]  第３の糸は、フィラメント糸であり得、１００％のポリエステルを含み得る、又はこれからなり得る。いくつかの実施形態では、第３の糸のポリエステルは、約２０デニール〜約８０デニール、又は約３０デニール〜約７５デニール、又は約３５デニール〜約６５デニール、又は約４５デニール〜約５５デニール、又は約４７デニール〜約５３デニール、又は約５０デニールであり得る。ポリエステルは、再利用されたポリエステルであり得る。
【００７８】
[0078]  第３の糸は、布地の約２０重量％〜約５０重量％、又は約３０重量％〜約４０重量％、又は約３５重量％を含み得る。
【００７９】
[0079]  第１、第２及び第３の糸は、層として存在し得る。いくつかの実施形態では、第１の糸は、下層を形成し得、第２の糸は、中間層を形成し得、第３の糸は、上層を形成し得る。衣類の物品の一部である場合、下層は、着用者の皮膚と接触することが意図されている。いくつかの実施形態では、繊維ブレンドのポリエステルは、Ｘ字型、Ｍ字型、Ｉ字型、ハニカム型、Ｙ字型、Ｕ字型、又はＯ字型の断面を有し得る。これらの断面構成は、第１の糸の長さに沿った複数の空間を作り出す（図１〜８を参照されたい）。複数の空間は、汗などの液体を、着用者の皮膚から繊維の長さに沿って下層の上部まで引き込むことができる毛細管現象を促進する。また、断面積は、繊維の表面積を最大化し得、これにより、布地の乾燥時間を短縮する。更にまた、繊維の通気性は、着用者を新鮮で涼しく保つのを助けるために、熱い空気を放出するのを助けることができる。汗が下層の上部に移動すると、これは中間層を通って移動し、次いで上層に移動し、そこで環境に放射される。これらの実施形態では、通常は疎水性のポリエステル繊維は、これらの断面構造を変えることによって親水性にされる。
【００８０】
[0080]  また、ポリエステル繊維間に作られた空間に存在する汗は、良好な熱伝導体として機能することができる。結果として、熱の抽出速度が向上し、閉じ込められた熱に起因する更なる汗を防止又は最小限に抑える。
【００８１】
[0081]  モダールは親水性であるため、皮膚から汗を引き出すのを助ける。また、モダールの存在は、ポリエステル繊維間に作られた空間への汗の侵入を助けることができる。また、モダールの親水性は、汗を吸収し、半径方向にて外側に分散させることができ、これにより、汗の上層への輸送速度を増加させるために、下層の広い領域を湿潤させる。モダールは親水性が高いため、皮膚からの汗の除去の速度を劇的に高めるために、下層には、比較的少量（例えば、約１５％〜２０％）だけが必要とされ得る。モダールを含むことに関連する更なる利点は、ポリエステルの一般的な粘着性の感触を相殺して、着用者に柔らかく／絹のような感触を提供することができ、その曇った外観が着用者の皮膚への望ましくない熱の反射を最小限に抑えることである。
【００８２】
[0082]  第３の糸が上層として存在する場合、ポリエステルは、大きな外面を形成し、これにより、外面に達する汗が、空気の移動又は一般的な蒸発のいずれかによって効率的に蒸発することを可能にする。ポリエステルを上層として使用する別の利点は、衣類製造業者が簡単に装飾できることである。
【００８３】
[0083]  いくつかの実施形態では、第２の糸は、第１の糸と第３の糸の間に編み合わされることができる（図９を参照されたい）。
【００８４】
[0084]  本発明による布地は、３本糸編み方法(three-thread knitting method)によって調製することができる。いくつかの実施形態では、布地は、以下の工程：
（ｉ）原料を３本糸フィーダーを用いて編んで、第１、第２、及び第３の糸を含む生糸を得ることと、
（ｉｉ）（ｉ）で編まれた布地において、例えば、約２０〜２５ヤードの機械速度及び約１９０℃〜約２００℃の温度でステンター(stenter)仕上げを行うことと、
（ｉｉｉ）工程（ｉｉ）に従って得られた布地を染色し、続いて平幅(flat-width)布地乾燥機で脱水及び乾燥することと、
（ｉｖ）工程（ｉｉｉ）に従って得られた布地のステンター仕上げを、例えば、約１８ヤード〜２２ヤードの機械速度及び約１４５℃〜約１５５℃の温度で行い、完成した布地製品を得ることと、
を含む方法によって調製することができる。
【実施例】
【００８５】
実施例１：３層の３つ編みピケ布地の調製
[0085]  以下の組成を有する３層の３つ編みピケ布地を調製した：
・５０デニールの１００％のポリエステルからなるフィラメント糸である上糸、
・３０デニールの１００％のスパンデックスからなるフィラメント糸である中間糸、
・１６重量％のモダールと８４重量％のポリエステルとを含む繊維ブレンドからなる６０のシングルカウントの紡績糸である下糸、この場合、ポリエステルは、Ｘ字型の断面を有する、
・上糸は、布地の３５重量％であり、中間糸は、布地の５重量％であり、下糸は、布地の６０重量％である、
・布地は、８６％のポリエステル、９％のモダール、及び５％のスパンデックスからなる。
【００８６】
[0086]  布地を調製するために使用された方法は、段落[0084]で上述された方法に従った。
【００８７】
[0087]  布地の構造は、図１０及び１１に例示される。
【００８８】
[0088]  布地の水蒸気抵抗（ＩＳＯ  １１０９２：２０１４）は、以下の表１に示された詳細に従って試験された。
【００８９】
【表１】
2022501524.tif 000003
【００９０】
[0089]  結果を以下の表２に示す。
【００９１】
【表２】
2022501524.tif 000004
【００９２】
[0090]  布地の乾燥時間は、米国繊維化学技術・染色技術協会(American Association of TextileChemists)（ＡＡＴＣＣ）１９９−２０１３を使用して決定し、結果を以下の表３に示す。
【００９３】
【表３】
2022501524.tif 000005
【００９４】
[0091]  布地の垂直発散能力は、ＡＡＴＣＣ１９７、オプションＢを使用して決定し、結果を以下の表４に示す。
【００９５】
【表４】
2022501524.tif 000006
【００９６】
[0092]  布地の吸収性は、ＡＡＴＣＣ７９−１４を使用して決定し、結果を以下の表５に示す。
【００９７】
【表５】
2022501524.tif 000007
【００９８】
実施例２：３層の３つ編みシングルジャージ布地の調製
[0093]  以下の組成を有する３層の３つ編みシングルジャージ布地を調製した：
・５０デニールの１００％のポリエステルからなるフィラメント糸である上糸、
・２０デニールの１００％のスパンデックスからなるフィラメント糸である中間糸、
・１６重量％のモダールと８４重量％のポリエステルとを含む繊維ブレンドからなる６０のシングルカウントの紡績糸である下糸、この場合、ポリエステルは、Ｘ字型の断面を有する、
・上糸は、布地の３５重量％であり、中間糸は、布地の５重量％であり、下糸は、布地の６０重量％である、
・布地は、８６％のポリエステル、９％のモダール、及び５％のスパンデックスからなる。
【００９９】
[0094]  布地を調製するために使用された方法は、段落[0084]で上述された方法に従った。
【０１００】
[0095]  布地の構造を図１２及び１３に例示する。
【０１０１】
[0096]  布地の水蒸気抵抗（ＩＳＯ  １１０９２：２０１４）は、上記の表１に示されるパラメータに従って試験した。結果を以下の表６に示す。
【０１０２】
【表６】
2022501524.tif 000008
【０１０３】
[0097]  布地の乾燥時間は、ＡＡＴＣＣ１９９−２０１３を使用して決定し、結果を以下の表７に示す。
【０１０４】
【表７】
2022501524.tif 000009
【０１０５】
[0098]  布地の垂直発散能力は、ＡＡＴＣＣ１９７、オプションＢを使用して決定し、結果を以下の表８に示す。
【０１０６】
【表８】
2022501524.tif 000010
【０１０７】
[0099]  布地の吸収性は、ＡＡＴＣＣ７９−１４を使用して決定し、結果を以下の表９に示す。
【０１０８】
【表９】
2022501524.tif 000011
【０１０９】
[0100]  布地の吸収性、乾燥時間、垂直発散性、及び水蒸気抵抗を、Nike製の一般的に使用されている１００％のポリエステルの編まれた速乾性ジャージと比較した。各試験の結果を、表１０に要約する。
【０１１０】
【表１０】
2022501524.tif 000012
【０１１１】
[0101]  表１１に示すように、水蒸気抵抗試験を実施した。
【０１１２】
【表１１】
2022501524.tif 000013
【０１１３】
[0102]  表１０の結果から、本発明の布地は、Nikeのジャージと比較して、より速く乾燥し、より良好な発散性、及びより小さい水蒸気抵抗を与えることが分かる。
【０１１４】
[0103]  また、布地の吸収性及び発散性を、Adidas製の一般的に使用されているCLIMACHILL布地と比較した。結果を表１２に要約する。本発明の布地は、複数回の洗浄後を含めて、優れた吸収性及び発散性を与えることが分かる。
【０１１５】
【表１２】
2022501524.tif 000014
【０１１６】
実施例３：３層の３つ編みポインテル布地の調製
[0104]  以下の組成を有する３層の３つ編みポインテル布地を調製した。
・５０デニールの１００％のポリエステルからなるフィラメント糸である上糸
・２０デニールの１００％のスパンデックスからなるフィラメント糸である中間糸
・１６重量％のモダールと８４重量％のポリエステルとを含む繊維ブレンドからなる６０のシングルカウントの紡績糸である下糸、この場合、ポリエステルは、Ｘ字型の断面を有する、
・上糸は、布地の３４．５重量％であり、中間糸は、布地の５重量％であり、下糸は、布地の６０．５重量％である。
・布地は、８５％のポリエステル、１０％のモダール、及び５％のスパンデックスからなる。
【０１１７】
[0105]  布地を調製するために使用された方法は、段落[0084]で上述された方法に従った。
【０１１８】
[0106]  布地の構造を図１４及び１５に例示する。
【０１１９】
[0107]  布地の水蒸気抵抗（ＩＳＯ  １１０９２：２０１４）は、上記の表１に示されたパラメータに従って試験した。結果を以下の表１３に示す。
【０１２０】
【表１３】
2022501524.tif 000015
【０１２１】
[0108]  布地の乾燥時間は、ＡＡＴＣＣ１９９−２０１３を使用して決定し、結果を以下の表１４に示す。
【０１２２】
【表１４】
2022501524.tif 000016
【０１２３】
[0109]  布地の垂直発散能力は、ＡＡＴＣＣ１９７、オプションＢを使用して決定し、結果を以下の表１５に示す。
【０１２４】
【表１５】
2022501524.tif 000017
【０１２５】
[0110]  布地の吸収性は、ＡＡＴＣＣ７９−１４を使用して決定し、結果を以下の表１６に示す。
【０１２６】
【表１６】
2022501524.tif 000018
【０１２７】
実施例４：３層の３つ編みジャージ布地の調製と機能特性
[0111]  以下の組成を有する３層の３つ編みジャージ布地を調製した：
・５０デニールの３６穴（３６Ｆ）の１００％の再利用されたポリエステルからなるフィラメント糸である上糸。上糸は、布地の３０．４重量％を占めている。
・２０デニールの１００％のスパンデックスからなるフィラメント糸である中間糸。中間糸は、布地の４．７重量％を占めている。
・９重量％のモダールと９１重量％のＯ字型の断面の発散された再利用されたポリエステルとを含む繊維ブレンドからなる５０のシングルカウント（５０ｓ）の紡績糸である下糸。下糸は、布地の６４．９重量％を占めている。Ｏ字型の断面とは別に、例えば、Ｍ字型、Ｉ字型、ハニカム型、Ｙ字型、Ｕ字型などの異なる型の再利用されたポリエステル断面を採用することができることが理解されよう。
・布地は、８９％の再利用されたポリエステル、６％のモダール、及び５％のスパンデックスからなる。
【０１２８】
[0112]  布地を調製するために使用された方法は、段落[0084]で上述された方法に従った。布地の構造を図１６及び１７に例示する。
【０１２９】
[0113]  表１７に示すように、水蒸気抵抗は、ＩＳＯ  １１０９２：２０１４に従って試験した。布地の平均水蒸気抵抗（Ｒｅｔ）は、３．６９（ｍ２・Ｐａ）／Ｗであると測定された。
【０１３０】
【表１７】
2022501524.tif 000019
【０１３１】
[0114]  布地の乾燥時間は、ＡＡＴＣＣ  ＴＭ１９９−２０１８（乾燥温度３７℃、終点：試験片の元の乾燥重量まで、２０℃、６５％ＲＨで測定）に従って決定した。結果を表１８に示す。
【０１３２】
【表１８】
2022501524.tif 000020
【０１３３】
[0115]  布地の垂直発散能力は、ＡＡＴＣＣ１９７−２０１８、オプションＢに従って決定した。布地の表面側が試験され、結果を表１９に示す。
【０１３４】
【表１９】
2022501524.tif 000021
【０１３５】
[0116]  布地の吸収性は、ＡＡＴＣＣ  ＴＭ  ７９−２０１８に従って決定し、平均して、水滴はほとんどすぐに消えた。
【０１３６】
[0117]  ３つ編み布地は、表２０に示されているものを含め、異なる組成及びサイズを含み得ることが理解されよう。
【０１３７】
【表２０】
2022501524.tif 000022
【０１３８】
[0118]  本発明は、特定の実施形態を参照して説明されてきたが、本発明が多くの他の形態で具現化され得ることが当業者によって理解されるであろう。
【図１】
2022501524.tif 000023
【図２】
2022501524.tif 000024
【図３】
2022501524.tif 000025
【図４】
2022501524.tif 000026
【図５】
2022501524.tif 000027
【図６】
2022501524.tif 000028
【図７】
2022501524.tif 000029
【図８】
2022501524.tif 000030
【図９】
2022501524.tif 000031
【図１０】
2022501524.tif 000032
【図１１】
2022501524.tif 000033
【図１２】
2022501524.tif 000034
【図１３】
2022501524.tif 000035
【図１４】
2022501524.tif 000036
【図１５】
2022501524.tif 000037
【図１６】
2022501524.tif 000038
【図１７Ａ】
2022501524.tif 000039
【図１７Ｂ】
2022501524.tif 000040
【図１７Ｃ】
2022501524.tif 000041
【図１７Ｄ】
2022501524.tif 000042
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
モダールとポリエステルの繊維ブレンドを含む第１の糸と、
スパンデックスを含む第２の糸と、
ポリエステルを含む第３の糸と、
を含み、
前記繊維ブレンドにおける前記ポリエステルは、毛細管現象を促進する前記第１の糸の長さに沿った複数の空間を作り出す断面を有する、
布地。
【請求項２】
前記第１の糸は、モダールとポリエステルの繊維ブレンドからなる、請求項１に記載の布地。
【請求項３】
前記第１の糸は、紡績糸である、請求項１又は２に記載の布地。
【請求項４】
前記紡績糸は、４０〜７０のシングルカウントの紡績糸である、請求項３に記載の布地。
【請求項５】
前記紡績糸は、５０又は６０のシングルカウントの紡績糸である、請求項４に記載の布地。
【請求項６】
前記ポリエステルは、前記繊維ブレンドに約７０重量％〜約９５重量％の量で存在し、前記モダールは、前記繊維ブレンドに約１重量％〜約３０重量％の量で存在する、請求項１〜５のいずれか一項に記載の布地。
【請求項７】
前記ポリエステルは、前記繊維ブレンドに約６５重量％〜約９５重量％の量で存在し、前記モダールは、前記繊維ブレンドに約５重量％〜約３５重量％の量で存在する、請求項１〜５のいずれか一項に記載の布地。
【請求項８】
前記ポリエステルは、前記繊維ブレンドに約８０重量％〜約９０重量％の量で存在し、前記モダールは、前記繊維ブレンドに約１０重量％〜約２０重量％の量で存在する、請求項１〜５のいずれか一項に記載の布地。
【請求項９】
前記ポリエステルは、前記繊維ブレンドに約８４重量％の量で存在し、前記モダールは、前記繊維ブレンドに約１６重量％の量で存在する、請求項８に記載の布地。
【請求項１０】
前記繊維ブレンドにおける前記ポリエステルは、Ｘ字型、Ｍ字型、Ｉ字型、ハニカム型、Ｙ字型、Ｕ字型又はＯ字型である断面を有し、これにより、毛細管現象を促進する前記第１の糸の長さに沿った複数の空間を作り出す、請求項１〜９のいずれか一項に記載の布地。
【請求項１１】
前記繊維ブレンドにおける前記ポリエステルは、Ｘ字型である断面を有し、これにより、毛細管現象を促進する前記第１の糸の長さに沿った複数の空間を作り出す、請求項１０に記載の布地。
【請求項１２】
前記繊維ブレンドにおける前記モダールは、実質的に長方形の断面を有する、請求項１〜１１のいずれか一項に記載の布地。
【請求項１３】
前記繊維ブレンドにおける前記ポリエステルと前記モダールは、ステープルの長さである、請求項１〜１２のいずれか一項に記載の布地。
【請求項１４】
前記第１の糸は、前記布地の約４５重量％〜約７５重量％を含む、請求項１〜１３のいずれか一項に記載の布地。
【請求項１５】
第１の糸は、前記布地の約６０重量％〜約６１重量％を含む、請求項１４に記載の布地。
【請求項１６】
前記第２の糸は、フィラメント糸である、請求項１〜１５のいずれか一項に記載の布地。
【請求項１７】
前記第２の糸は、１００％のスパンデックスを含むか、又はこれからなる、請求項１〜１６のいずれか一項に記載の布地。
【請求項１８】
前記第２の糸の前記スパンデックスは、約２０デニール〜約７０デニールである、請求項１〜１７のいずれか一項に記載の布地。
【請求項１９】
前記第２の糸の前記スパンデックスは、約２０デニール〜約３０デニールである、請求項１８に記載の布地。
【請求項２０】
前記第２の糸の前記スパンデックスは、約２０デニール又は約３０デニールである、請求項１９に記載の布地。
【請求項２１】
前記第２の糸は、前記布地の約４重量％〜約１２重量％を含む、請求項１〜２０のいずれか一項に記載の布地。
【請求項２２】
前記第２の糸は、前記布地の約５重量％を含む、請求項２１に記載の布地。  
【請求項２３】
前記第３の糸は、フィラメント糸である、請求項１〜２２のいずれか一項に記載の布地。
【請求項２４】
前記第３の糸は、１００％のポリエステルを含むか、又はこれからなる、請求項１〜２３のいずれか一項に記載の布地。
【請求項２５】
前記第３の糸の前記ポリエステルは、約２０デニール〜約８０デニールである、請求項１〜２４のいずれか一項に記載の布地。
【請求項２６】
前記第３の糸の前記ポリエステルは、５０デニールである、請求項２５に記載の布地。
【請求項２７】
前記第３の糸は、前記布地の約２０重量％〜約５０重量％を含む、請求項１〜２６のいずれか一項に記載の布地。
【請求項２８】
前記第３の糸は、前記布地の約３４重量％〜３５重量％を含む、請求項１〜２７のいずれか一項に記載の布地。
【請求項２９】
前記第２の糸は、前記第１の糸と前記第３の糸の間に編み合わされている、請求項１〜２８のいずれか一項に記載の布地。
【請求項３０】
前記第１、第２及び第３の糸は、層として存在する、請求項２９に記載の布地。
【請求項３１】
前記第１の糸は、下層を形成し、前記第２の糸は、中間層を形成し、前記第３の糸は、上層を形成する、請求項３０に記載の布地。
【請求項３２】
前記布地は、３つの層からなる、請求項３０又は請求項３１に記載の布地。
【請求項３３】
前記布地は、シングルジャージ、ピケ、ポインテル、ダブルニット、ジャカード、又はテリーからなる群から選択される、請求項１〜３２のいずれか一項に記載の布地。
【請求項３４】
約１６重量％のモダールと約８４重量％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含み、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項３５】
前記繊維ブレンドにおける前記ポリエステルは、Ｘ字型の断面を有し、これにより、毛細管現象を促進する前記下糸の長さに沿った複数の空間を作り出す、請求項３４に記載の布地。
【請求項３６】
前記上糸は、前記布地の約３５重量％を含み、前記中間糸は、前記布地の約５重量％を含み、前記下糸は、前記布地の約６０重量％を含む、請求項３４又は請求項３５に記載の布地。
【請求項３７】
単一のジャージである、請求項３４〜３６のいずれか一項に記載の布地。
【請求項３８】
約１６重量％のモダールと約８４重量％のポリエステルの繊維ブレンドを含むか、又はこれからなる６０のシングルカウントの紡績糸である下糸と、
３０デニールの１００％のスパンデックスを含むか、又はこれからなるフィラメント糸である中間糸と、
５０デニールの１００％のポリエステルを含むか、又はこれからなるフィラメント糸である上糸と、
を含む布地であって、前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、布地。
【請求項３９】
前記繊維ブレンドにおける前記ポリエステルは、Ｘ字型の断面を有し、これにより、毛細管現象を促進する前記下糸の長さに沿った複数の空間を作り出す、請求項３８に記載の布地。
【請求項４０】
前記上糸は、前記布地の約３５重量％を含み、前記中間糸は、前記布地の約５重量％を含み、前記下糸は、前記布地の約６０重量％を含む、請求項３８又は請求項３９に記載の布地。
【請求項４１】
ピケである、請求項３８〜４０のいずれか一項に記載の布地。
【請求項４２】
約１６％のモダールと約８４％のポリエステルの繊維ブレンドを含むか、又はこれからなる６０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含み、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項４３】
前記繊維ブレンドにおける前記ポリエステルは、Ｘ字型の断面を有し、これにより、毛細管現象を促進する前記下糸の長さに沿った複数の空間を作り出す、請求項４２に記載の布地。
【請求項４４】
前記上糸は、前記布地の約３４．５重量％を含み、前記中間糸は、前記布地の約５重量％を含み、前記下糸は、前記布地の約６０．５重量％を含む、請求項４２又は請求項４３に記載の布地。
【請求項４５】
ポインテルである、請求項４２〜４４のいずれか一項に記載の布地。
【請求項４６】
約９重量％のモダールと約９１重量％のポリエステルの繊維ブレンドを含むか、又はこれからなる５０のシングルカウントの紡績糸である下糸と、
２０デニールの１００％のスパンデックスを含むか、又はこれからなるフィラメント糸である中間糸と、
５０デニールの１００％のポリエステルを含むか、又はこれからなるフィラメント糸である上糸と、
を含み、
前記繊維ブレンドにおける前記ポリエステルは、Ｘ字型、Ｍ字型、Ｉ字型、ハニカム型、Ｙ字型、Ｕ字型又はＯ字型の断面を有し、これにより、毛細管現象を促進する前記下糸の長さに沿った複数の空間を作り出す、
布地。
【請求項４７】
前記繊維ブレンドにおける前記ポリエステルは、Ｏ字型の断面を有し、これにより、毛細管現象を促進する前記下糸の長さに沿った複数の空間を作り出す、請求項４６に記載の布地。
【請求項４８】
前記上糸は、前記布地の約３０重量％を含み、前記中間糸は、前記布地の約５重量％を含み、前記下糸は、前記布地の約６５重量％を含む、請求項４６又は請求項４７に記載の布地。
【請求項４９】
ジャージである、請求項４６〜４８のいずれか一項に記載の布地。
【請求項５０】
請求項１〜４９のいずれか一項に記載の布地から作製される場合の衣類又は家庭用繊維製品の物品。
【請求項５１】
前記衣類は、シャツ、ランニングシャツ、ジャージ、パジャマ、マイヨ、フリース、ショートパンツ、パンツ、フード、ランニングハット、スカルキャップ、ヘルメットライナー、マスク、ヘッドバンド、又は靴下である、請求項５０に記載の衣類又は家庭用繊維製品の物品。
【請求項５２】
前記家庭用繊維製品は、タオル、寝具、クッション、ソファ、又は家具である、請求項５０に記載の衣類又は家庭用繊維製品の物品。
【国際調査報告】
2022501524.tif 000043
2022501524.tif 000044
2022501524.tif 000045
2022501524.tif 000046